(57)【要約】本発明は皮膚に優しい接着剤に関する。この発明によれば、この接着剤は皮膚水分と接触するとｐＨを下げる物質を含む。この発明はまたかかる接着剤を備えた傷手当用品に関する。【選択図】図２
2004510843.tif 000002
【特許請求の範囲】
【請求項１】
乾燥した、粘着性で皮膚に優しい接着剤において、それが、ｐＨ中性の水と接触すると、その水のｐＨを下げる物質を含むことを特徴とする接着剤。
【請求項２】
ｐＨが３．５−６．０の間、好ましくは４．５−５．８の間及びより好ましくは４．９−５．５の間に下げられることを特徴とする請求項１に記載の接着剤。
【請求項３】
緩衝剤がアルファーまたはベーターヒドロキシ酸とそれらの塩からなることを特徴とする請求項１または２に記載の接着剤。
【請求項４】
緩衝剤がクエン酸ナトリウムとクエン酸からなることを特徴とする請求項３に記載の接着剤。
【請求項５】
緩衝剤がプロピオン酸ナトリウムとプロピオン酸からなることを特徴とする請求項３に記載の接着剤。
【請求項６】
緩衝剤が無機緩衝剤、例えばリン酸塩緩衝剤からなることを特徴とする請求項３に記載の接着剤。
【請求項７】
緩衝剤がＮａＨ２ＰＯ４とＮａ２ＨＰＯ４からなることを特徴とする請求項６に記載の接着剤。
【請求項８】
ｐＨ低下物質がカルボキシル基の幾つかが陽イオン、好ましくはＮａ＋により置換されている両性物質からなることを特徴とする請求項１または２に記載の接着剤。
【請求項９】
ｐＨ低下物質がクエン酸ナトリウムとクエン酸及びプロピオン酸ナトリウムとプロピオン酸のようなアルファーまたはベーターヒドロキシ酸とそれらの塩、ＮａＨ２ＰＯ４とＮａ２ＨＰＯ４のようなリン酸塩緩衝剤、及びカルボキシル基の幾つかが陽イオン、好ましくはＮａ＋により置換されている両性物質からなる１つまたはそれ以上の成分の混合物からなることを特徴とする請求項１または２に記載の接着剤。
【請求項１０】
親水性高分子を含むことを特徴とする請求項１−９のいずれか１つに記載の接着剤。
【請求項１１】
薬理効果を持つ調剤からなる添加物を含むことを特徴とする請求項１−１０のいずれか１つに記載の接着剤。
【請求項１２】
接着剤が０．２−３Ｎ、好ましくは０．５−２Ｎ、最も好ましくは０．７−１．５Ｎの間の力で皮膚に粘着することを特徴とする請求項１−１１のいずれか１つに記載の接着剤。
【請求項１３】
溶剤系または水乳濁液系アクリレート接着剤、粘着性ホットメルト接着剤、または皮膚に粘着するシリコーン接着剤、または前記接着剤形式の２つまたはそれ以上の混合物からなることを特徴とする請求項１−１２のいずれか１つに記載の接着剤。
【請求項１４】
接着剤被覆支持材料（１；３）を含む傷手当用品において、支持材料（１；３）が請求項１−１３のいずれか１つに記載の接着剤（２；４）により被覆されていることを特徴とする傷手当用品。
【請求項１５】
支持材料（１；３）がプラスチックフィルム、編まれたまたは織られた布、発泡薄板または不織布のような柔軟な平坦材料からなることを特徴とする請求項１４に記載の傷手当用品。
【請求項１６】
支持材料が両側を接着剤被覆されていることを特徴とする請求項１５に記載の傷手当用品。
【請求項１７】
支持材料（３）の幾つかの部分が接着剤被覆を欠いていることを特徴とする請求項１４，１５または１６に記載の傷手当用品。
【請求項１８】
接着剤が溶剤系または水乳濁液系アクリレート接着剤、粘着性ホットメルト接着剤、または皮膚に粘着するシリコーン接着剤、または前記接着剤形式の２つまたはそれ以上の混合物からなることを特徴とする請求項１４−１７のいずれか１つに記載の傷手当用品。
【請求項１９】
衛生ナプキン、パンティライナー、かつら、人工肛門バッグまたは人工肛門湿布、移植または疑似まつげへの請求項１−１３のいずれか１つに記載の接着剤の使用。
【発明の詳細な説明】
【０００１】
技術分野
本発明は皮膚に優しい接着剤及びかかる接着剤を備えた傷手当用品に関する。
【０００２】
発明の背景
健全な皮膚は通常４．０と６．０との間のｐＨを持ち、これは専門家の見解によれば皮膚のために最も好都合な環境である。この範囲内にある皮膚のための最適ｐＨの一因となる多数の種々のｐＨ依存生物学的及び生物化学的機構がある。
【０００３】
“酸覆い（ａｃｉｄ　ｃｌｏａｋ）”が酸環境で繁茂しない望ましくない微生物に対して直接的保護を提供することは長い間既知であった。
【０００４】
皮膚の最も重要な機能の１つは二元障壁を構成することであり、それは第一に身体からの水の蒸発を調節し、第二に望ましくない物質及び粒子が外側から皮膚を貫通するのを防ぐことである。例えば、障壁は細菌、真菌類、ビールス、アレルゲン及び毒性物質に対して保護する。障壁はまた、膿またはふん便が皮膚と接触するとき皮膚を攻撃する蛋白分解酵素に対して保護する。およそｐＨ５付近の皮膚の本来弱酸性のｐＨは皮膚の正常な障壁機能を維持するための必要条件であることを調査が示した。例えばアルカリ性及び中性石けんを用いることは酸性石けんを用いてなされるよりかなり多くの皮膚障壁を損傷することが知られている。敏感な脂質障壁のアセンブリーを調節する角質層の種々の酵素反応はｐＨに大きく依存し、また自然に酸性ｐＨを維持することは皮膚のために重要であることを示唆する。
【０００５】
傷を取り巻く皮膚及び種々の皮膚疾患に冒された皮膚の障壁機能は害されることが多い。皮膚障壁はその下にある疾患または損傷のためしばしば大きくそこなわれる。例えば、静脈性下肢潰瘍を取り巻く皮膚は極めて薄く敏感である。ある場合には、障壁は更になお医療処置によりそこなわれる。皮膚はまた放射線治療及びコルチゾン治療により弱くなり、それらは傷を持つ患者の場合に開始されねばならないことが多い。加えて、皮膚は更になお手当用品の交換に関してしばしばストレスを受ける。一般に、多くの一般に存在する粘着性手当用品の接着剤は手当用品が皮膚からはがされるときそれと一緒に角質細胞の層を引っ張る。手当用品が繰り返し交換されるとき、この交換は障壁の弱化に更になお寄与する。傷及び皮膚保護に関する別の副作用は湿疹、及び従って軟膏、膏薬接着剤及び局部的治療から得られることのできるそこなわれた障壁である。皮膚の健康に負の効果を持つ別の因子は閉塞であり、これは皮膚のｐＨを増やし、その障壁を弱めることを示した。この効果はテープまたは手当用品が皮膚に接着され、それと関連して水分含量が接着剤の下の接触表面内で増えるとき達成される。数日後、皮膚が手当用品の下でぬれ、増大したｐＨ値を測定することが可能であり、それはほぼ７であることが多い。手当用品またはテープの蒸気浸透性が低い程この効果をより迅速にかつより明白にする。閉塞の３−４週間後、増大した水分含量と増大したｐＨの結果として炎症が通常発生する。傷を取り巻く皮膚に対し及び何らかの他の方法で弱化された皮膚に対し、自然のｐＨを維持すること、またはそれに代えて回復することが特に重要であることが結論である。
【０００６】
今日用いられている粘着性手当用品及び粘着膏薬はｐＨ中性である接着剤を備えており、すなわちそれらは接着剤と接触する水のｐＨに影響しない。これらの製品形式のいずれも接着剤が皮膚と接触するとき正しいｐＨを積極的に確保することを証明した接着剤を保有しない。
【０００７】
ＥＰ　５６４３０７Ａ１はある配合剤を記載し、この配合剤は体液、特に尿と接触するときその体液のｐＨをほぼ５に緩衝する。この目的は、弱酸性の尿は皮膚に対し害が少ないので、もし尿が皮膚上に洩れても尿に酸性ｐＨを持たせることである。しかし、この発明は皮膚のｐＨに影響を及ぼさないこと；その代わりそれは洩れる流体のｐＨを単に調整するにすぎないことは強調されるべきである。
【０００８】
ＥＰ　２７６５６１Ａ１は鎮痛及び耐炎症効果を持つ粘着性テープを記載する。この接着剤のｐＨは４−９の範囲内にある。いずれにしても緩衝剤は添加されておらず、その機能は接着剤を介して皮膚のｐＨを調整しない。
【０００９】
ＪＰ　６１２８２３１３は蛋白分解酵素を含む粘着性接着剤を記載する。出願によると、これらの酵素は皮膚上に洩れ出すこと及び我々の発明とは対照的に皮膚上のケラチンを溶解して皮膚の障壁効果をそこなうことを意図している。問題の酵素のための最適ｐＨを持つｐＨ調節剤がまた添加される。この調節剤は酵素と一緒に洩れだす。
【００１０】
本発明の目的は皮膚に優しい接着剤を製造することであり、その接着剤はかかる接着剤で覆われる皮膚に適切なｐＨを保証する。
【００１１】
発明の概要
この発明によれば、この目的は皮膚に優しい接着剤により達成され、その接着剤はそれがｐＨ中性の水と接触するとその水のｐＨを下げる物質を含むことを特徴とする。
【００１２】
好適実施例において、ｐＨは３．５−６．０の間に、好ましくは４．５−５．８の間に、より好ましくは４．９−５．５の間に下げられる。
【００１３】
緩衝剤はアルファーまたはベーターヒドロキシ酸とそれらの塩、例えばクエン酸ナトリウムとクエン酸またはプロピオン酸ナトリウムとプロピオン酸からなる。
【００１４】
緩衝剤はまた無機緩衝剤、例えばＮａＨ２ＰＯ４とＮａ２ＨＰＯ４からなるリン酸塩緩衝剤からなることができる。
【００１５】
ｐＨ低下物質はまたカルボキシル基が部分的に陽イオン、好ましくはＮａ＋により置換された両性物質からなることができる。
【００１６】
これに代えて、ｐＨ低下物質はクエン酸ナトリウムとクエン酸及びプロピオン酸ナトリウムとプロピオン酸のようなアルファーまたはベーターヒドロキシ酸とそれらの塩、ＮａＨ２ＰＯ４とＮａ２ＨＰＯ４のようなリン酸塩緩衝剤、及びカルボキシル基が部分的に陽イオン、好ましくはＮａ＋により置換された両性物質からなる１つまたはそれ以上の成分の混合物からなることができる。
【００１７】
皮膚のｐＨを下げる物質を含むのに加えて、この発明による皮膚に優しい接着剤はまた膨張して接着剤の皮膚水分との接触面積を増やす親水性高分子を含むことができる。更に、接着剤は薬理効果を持つ調剤からなる添加物を含むことができる。
【００１８】
加えて、接着剤は０．５−３Ｎ、好ましくは０．５−２Ｎ、最も好ましくは０．７−１．５Ｎの間の力により皮膚に粘着すべきである。
【００１９】
この発明はまた上述の接着剤により被覆された接着剤被覆支持材料を含む傷手当用品に関する。この関連で、傷手当用品はまた粘着膏薬及び皮膚疾患を治療するための膏薬として解釈される。支持材料は好ましくはプラスチックフィルム、編まれたまたは織られた布、発泡薄板または不織布のような柔軟で平坦な材料からなる。支持材料は一方側または両方側のいずれかを接着剤被覆される。変更例では、支持材料の幾つかの部分が接着剤被覆を欠くことができる。接着剤は有利には溶剤系または水乳濁液系アクリレート接着剤、粘着性ホットメルト接着剤、または皮膚に粘着するシリコーン接着剤、または前記接着剤タイプの２つまたはそれ以上の混合物からなる。
【００２０】
この発明はまた上述の接着剤の衛生ナプキン、パンティライナー、かつら、人工肛門バッグまたは人工肛門湿布、移植または疑似まつげへの使用に関する。
【００２１】
図面の簡略説明
この発明が今や添付図面に関して説明されるであろう。
図面において；
図１はこの発明の一実施例による粘着膏薬の図を示し、
図２はこの発明の別の実施例による傷手当用品の図を示し、そして
図３は手当用品の皮膚への粘着力を決定するための方法を概略的に示す。
【００２２】
実施例の説明
図１は一方側を接着剤層２で被覆された支持材料１からなる粘着膏薬の図を示す。接着剤層２は皮膚水分と接触すると皮膚のｐＨをもしこのｐＨが高過ぎるなら適切な値に下げる物質を添加された接着剤母材からなる。
【００２３】
支持材料１は接着剤が容易に付着する曲げ易い材料、例えば繊維材料、高分子発泡体、プラスチック材料または不織布材料からなる。支持材料は平坦な（“一次元の”）材料、例えばプラスチックフィルム、編まれたまたは織られた布または発泡薄板からなる。接着剤被覆は支持材料の一方側にのみ存在するように限定されることができるけれども、それはまた接着剤が支持材料中に浸透してその他方側上に達することにより多孔質支持材料内への含浸を構成することもできる。接着剤被覆はまた大ざっぱに言えば支持材料の全ての部分が接着剤により取り囲まれるように、支持材料を全体的に取り囲むことができる。接着剤は支持材料の全てを覆う必要はないがその代わりに支持材料の一部に限定されることもできる。この発明は主として大きな割合の水を含む多くの粘着性ヒドロゲルのように、粘着性が特別の水分含量に依存することのない粘着性接着剤に関する。
【００２４】
接着剤層２の粘着性接着剤は乾燥した粘着性接着剤であり、それは概して水を含まず、粘着性であるために水を含む必要がない。しかし、不完全な乾燥のためまたは自然の大気水分との平衡の結果として少量の水の残分が存在するかもしれない。接着剤は溶剤系アクリレート接着剤、水乳濁液系アクリレート接着剤、粘着性ホットメルト接着剤、粘着性シリコーン接着剤、等のような一般的に皮膚に付着される手当用品及び他の製品のために使用される種々の皮膚に優しい接着剤タイプからなることができる。種々の接着剤タイプの混合物もまた使用されることができる。本明細書において、粘着性は湿っていない正常な皮膚に接着力により手当用品／膏薬を付着する接着性及び手当用品がそれ自体の重量のため落ちない接着性を意味するものとして解釈される。手当用品は少なくとも１時間の間、重力による負荷を負わせることができるべきであり、同時に激し過ぎない身体の動きに対抗できるべきである。
【００２５】
手当用品が皮膚に粘着する力は本発明者により開発され図３に概略的に示された以下の方法を用いて測定される。２５ｍｍの幅を持つ手当用品／膏薬のストリップＡが８人の個人の背中に施与され、その場所に４時間の間残された。その後、ストリップＡが２５ｍｍ／ｓの速度で剥がされ、剥離力Ｆ１が測定される。剥離角度、すなわち剥離時に皮膚とストリップＡの剥離部との間に形成される斜角は図３に示されるように１３５°であるべきである。力Ｆ１の平均値は正しく機能する手当用品または正しく機能する膏薬のためには０．２−３Ｎであるべきである。力Ｆ１が間隔０．５−２Ｎ、好ましくは０．７−１．５Ｎ内にあるとき非常に良好な機能が得られることが見出された。
【００２６】
磨かれた鋼板への粘着力を測定するためのＡＳＴＭ−３３３０Ｍ−８１による１８０°剥離粘着試験において、測定される力は０．３−２．０Ｎ、好都合には０．５−１．５Ｎ、そして好ましくは０．７−１．０Ｎの間にあるべきである。
【００２７】
酸性物質の添加物を備えた接着剤層２の接着剤は接着剤が皮膚水分と接触するとき接着剤表面に弱酸性ｐＨを与える。このｐＨ低下物質は最も均一な効果を達成するために接着剤層中に（またはもし接着剤層が厚いなら、少なくとも皮膚と接触する接着剤層の最外方部中に）均一に分散される。接着剤中に乾燥状態で置かれた酸性物質と皮膚水分が接触するとき、分子の幾らかは溶液中に通過し、皮膚の水分層中に希望のｐＨをもたらす。皮膚のｐＨが希望の範囲内に入ることを確実とするために、正しいｐＨ間隔内で緩衝効果を持つ添加物を選ぶことが得策である。これに代えて、濃縮状態でさえそれらが希望の間隔以下にｐＨを下げることができないような弱酸性である添加物が選ばれる。
【００２８】
もし緩衝剤を酸性添加物として用いることが決定されたなら、この緩衝剤はそのときは有機酸とそれらのナトリウム塩からなる二成分緩衝剤、例えばクエン酸ナトリウムとクエン酸またはプロピオン酸ナトリウムとプロピオン酸のようなアルファーまたはベーターヒドロキシ酸とそれらの塩であることができる。リン酸のナトリウム塩に基づく緩衝剤がまた用いられることができる。この形式の二成分緩衝剤の例はアスコルビン酸／アスコルビン酸ナトリウム、クエン酸／リン酸水素ジナトリウム、クエン酸／クエン酸ナトリウム、グリコール酸／グリコール酸ナトリウム、乳酸／乳酸ナトリウム、マロン酸／マロン酸ナトリウム、酒石酸／酒石酸ナトリウム、及びサリチル酸／サリチル酸ナトリウムである。上述の緩衝剤成分はまた多くの種々の方法で組み合わされることができ、３つまたはそれ以上の緩衝剤成分からなることができる。また同じ分子内に酸性と塩基性基の両方を持ち、それによりそれら自体内に緩衝効果を持つ物質を緩衝剤として使用することもできる。例えば、カルボキシル基の内幾らかが酸性形で他が塩基形（それぞれ−ＣＯＯＨ及び−ＣＯＯ−Ｎａ＋）であるカルボキシル基を持つ高分子が正しい範囲内の緩衝効果を持つことができる。この形式の高分子の例はカルボキシル基の幾らかがカルボキシル酸のナトリウム塩からなるカルボキシメチルセルロースである。ペクチンもまた正しい範囲内の緩衝効果を持つ。緩衝剤系はまた上述の緩衝剤の混合物からなることができる。更に、酸性物質は好都合には接着剤中に均質的に分散される。しかし、厚い接着剤層、例えば支持材料の両側に延びる接着剤層の場合には、酸性物質を使用時に皮膚に隣接する接着剤層の部分と混合することで十分でありうる。
【００２９】
以下に述べるこの発明は粘着性傷手当用品及び粘着膏薬の下の皮膚と接着剤との間の界面でｐＨが高過ぎる問題を解決する。この発明による粘着性手当用品または膏薬は手当用品に適用される乾燥した粘着性接着剤を備えている。この本文献が関連する粘着性接着剤は通常極めて少量の皮膚水分のみを結合する。接着剤層中の皮膚水分の移動は従って大きく制限される。緩衝剤粒子は接着剤によりうまく保護されることが多く、接着剤のある物は皮膚水分に対しｐＨ低下物質を活性化するのをかなり困難とする。これにもかかわらず適切な効果を得るためには、大過剰の酸性物質を用いることが必要である。必要な酸または緩衝剤の量は接着剤に親水性高分子を添加することにより減らされることができる。これらの親水性高分子は好都合にはヒドロゲル形式のものであり、それは水分と接触すると膨張吸収により水分を吸収する。長い高分子鎖からなるヒドロゲル分子が膨張するとき、それらは接着剤中に溝を開き、それにより皮膚水分が酸性添加物の大きな割合と接触することを可能とする。これは酸性物質の供給を増やし、ｐＨが下げられる期間を増やす。最大のかつ最も均一な効果を達成するために、これらの親水性高分子は接着剤中にうまく分散されるべきである。また上述の全ての機能；　１）弱酸性ｐＨ　２）ある程度の緩衝能力及び　３）水の添加による膨張吸収を組み合わせた添加物、例えばカルボキシメチルセルロースのナトリウム塩またはペクチンを選ぶこともできる。
【００３０】
この発明による手当用品で使用されるヒドロゲルは非毒性で組織に優しいものであるべきである。かかるヒドロゲルは食品増粘剤として用いられるヒドロゲルの中に見出される。例はカルボキシメチルセルロース及びそのナトリウム塩、ポリビニルピロリドン、キサンタンガム、ペクチン、種々のデンプン誘導体、等である。ポリアクリレート形式またはポリウレタン形式の合成ヒドロゲルもまたこの目的に適している。おむつで使用される形式の高吸収剤もまた採用されることができる。
【００３１】
手当用品の接着剤被覆表面がｐＨを測定するために必要な最少量の水で湿りを与えられるとき、数時間内に３．５−６．０の範囲内のｐＨを測定することができるべきである。好ましくはｐＨは４．５−５．８の範囲内、最も好ましくは４．９−５．５の範囲内にある。
【００３２】
この発明による手当用品または膏薬が外部環境または疾患のため高いｐＨ（＞６．０）を持つ皮膚上で使用される場合、皮膚ｐＨ（参照）を測定するための現行法を用いるときまたはＣＫ　ｅｌｅｃｔｒｏｎｉｃ　ＧｍｂＨ，５０８２９　Ｃｏｌｏｇｎｅ／ＧｅｒｍａｎｙのｐＨ９００（登録商標）ＳＫＩＮ　ｐＨ　ｍｅｔｅｒのための操作インストラクションを用いるとき、適用の数時間後に４．０−６．０の間隔内のｐＨの低下を測定することができる。この発明による手当用品または膏薬が正常なｐＨを持つ皮膚上で使用されるとき、もし手当用品が酸性添加物を欠いていたならそうであったであろうところと対照的にこの間隔内のｐＨがそのとき維持される。
【００３３】
本発明は接着剤と皮膚との間の界面でのｐＨを緩衝剤能力及び緩衝剤の放出速度を最適化することにより制御することを可能とする。緩衝剤システムの組成は好都合には接着剤が非常に少量の皮膚水分により負荷されているだけである乾燥皮膚上で接着剤が希望のｐＨを提供するように選ばれる。手当用品により覆われている分泌している傷内では緩衝剤がこの位置では大きく希釈されるという事実のためｐＨを大きく下げることにそれ程大きな効果を持つことがない。手当用品／膏薬が使用されている期間中、緩衝剤効果が皮膚上の希望のｐＨを確実とするに十分な大きさでありながら、この効果がまた湿った滲出する傷内のｐＨに限界以上影響しないように十分に小さいことが重要である。
【００３４】
皮膚または傷上に薬理効果を持つ調剤がまた接着剤層と混合されることができる。
【００３５】
図２はこの発明の第二実施例による手当用品の図を示す。この手当用品はまた中心領域の外側に接着剤層４を備えた支持材料３を含み、接着剤層中に皮膚水分と接触すると皮膚のｐＨをもしこのｐＨが高過ぎるなら適当な値に下げる物質が存在する。吸収性パッド５が手当用品の中心領域に配置されている。このパッドは傷と接触するその表面上がパッドが傷の表面に付着するのを防ぐ薄いシリコーンゲル層で覆われている発泡パッドからなる。かかるパッドはＵＳ−Ａ−６０５１７４７により開示されている。図１に関して説明された膏薬のために適している支持材料、接着剤及び物質はまた図２に記載された手当用品のためにも適している。
【００３６】
この発明による接着剤は種々の形式の粘着性手当用品及び皮膚膏薬で用いられることができる。例はＢａｎｄ−ａｉｄ（Ｊｏｈｎｓｏｎ　＆　Ｊｏｈｎｓｏｎ），Ｌｅｕｋｏｐｌａｓｔ（Ｂｅｉｅｒｓｄｏｒｆ），Ｓａｌｖｅｋｖｉｃｋ（Ｃｅｄｅｒｒｏｔ），Ａｉｒｓｔｒｉｐ（Ｓｍｉｔｈ　＆　Ｎｅｐｈｅｗ），Ｍｅｐｏｒｅ（Ｍｏｅｌｎｌｙｃｋｅ），Ｔｉｅｌｌｅ（Ｊｏｈｎｓｏｎ　＆　Ｊｏｈｎｓｏｎ）及びＡｌｌｅｖｙｎ　Ａｄｈｅｓｉｖｅ（Ｓｍｉｔｈ　＆　Ｎｅｐｈｅｗ）形式の吸収性傷パッドを持つ粘着膏薬である。別の適当な製品形式はＭｅｆｉｘ（Ｍｏｅｌｎｌｙｃｋｅ），Ｓｔｅｒｉ−Ｓｔｒｉｐ（３Ｍ），Ｍｉｃｒｏｐｏｒｅ（３Ｍ），Ｌｅｕｋｏｓｉｌｋ（Ｂｅｉｅｒｓｄｏｒｆ），Ｍｅｐｉｆｏｒｍ（Ｍｏｅｌｎｌｙｃｋｅ）及びＣｉｃａｃａｒｅ（Ｓｍｉｔｈ　＆　Ｎｅｐｈｅｗ）形式の皮膚上で使用するための粘着膏薬及びテープにより示される。Ｄｕｏｄｅｒｍ（Ｃｏｎｖａｔｅｃ），Ｏｐ−Ｓｉｔｅ（Ｓｍｉｔｈ　＆　Ｎｅｐｈｅｗ）及びＭｉｔｒａｆｌｅｘ（Ｍｏｅｌｎｌｙｃｋｅ）形式の閉塞粘着性傷手当用品はこの発明のために適した手当用品形式である。上述の製品形式は全てそれらの一側上を接着剤で被覆されている。この発明はまた支持材料が接着剤で全体的に含浸されている製品形式、例えば軟らかい粘着性シリコーンゲルにより全体的に取り囲まれた多孔性織物支持材料からなるもの（ＵＳ−Ａ−４９２１７０４），例えばＭｅｐｉｔｅｌ（Ｍｏｅｌｎｌｙｃｋｅ）に適用されることができる。
【００３７】
更に、この発明による膏薬は皮膚疾患を治療するために用いられることができる。この発明による接着剤を衛生ナプキン、かつら、人工肛門バッグ、人工肛門湿布、移植、疑似まつげ、等のような皮膚に付着される幾つかの他の製品のための支持材料に付着することもまたできる。
【００３８】
実行例
例１．４０％アンモニアが攪拌しながら分散タイプの水性アクリレート接着剤（ＲＨＯＤＯＴＡＣ　３１５，ＲＨＯＤＩＡ　Ｌｉｍｉｔｅｄ，Ｍａｎｃｈｅｓｔｅｒ，ＵＫ）にｐＨ５に到達するまで加えられた。その後、カルボキシメチルセルロースナトリウム（ＣＭＣ：Ｃａｒｂｏｘｙｍｅｔｈｙｌｃｅｌｌｕｌｏｓｅ　Ｎａｔｒｉｕｍｓａｌｚ〔カルボキシメチルセルロースナトリウム塩〕、Ａｒｔ．３３３３．１，Ｃａｒｌ　Ｒｏｔｈ　ＧｍｂＨ，Ｋａｒｌｓｒｕｈｅ，Ｇｅｒｍａｎｙ）が激しく攪拌しながらゆっくりと加えられた。ＮａＨ２ＰＯ４・２Ｈ２Ｏ＋クエン酸（６６．３％：３３．７％の重量比で）からなるｐＨ５．０緩衝剤の１．５ｍｌが攪拌しながら２０ｇの分散液にゆっくりと加えられた。この緩衝剤の濃度は種々の実験で異なっていたが、ＮａＨ２ＰＯ４・２Ｈ２Ｏとクエン酸との間の重量比は一定であった。接着剤がプラスチック被覆紙の上に薄い層（ほぼ４０ｇ／ｍ２）で塗り付けられ、７０℃で乾燥された。０．１ｍｌの水が接着剤表面に滴として置かれ、接着剤表面上のｐＨが５分後に平らなｐＨ電極により測定された。種々の組成Ａ−Ｈが試験され、純粋接着剤と比べてｐＨを種々の値に下げることが見出された。ＣＭＣの量及び緩衝剤の量は最終接着剤混合物の乾燥重量の％で与えられる。
【００３９】
2004510843.tif 000003
【００４０】
例２．４０％アンモニアが攪拌しながら分散タイプの水性アクリレート接着剤（ＲＨＯＤＯＴＡ　３１５、前出）にｐＨ５に到達するまで加えられた。その後、種々の形式の食品増粘剤（ペクチン、ｃｉｔｒｕｓ，ａｒｔ．Ｎｏ．１．３６５１−１，ＫＥＢＯ　ＬａｂＡＢ，Ｓｔｏｃｋｈｏｌｍ，Ｓｗｅｄｅｎ及びキサンタンガム、ａｒｔ．Ｎｏ．２８，６０２−８，Ａｌｄｒｉｃｈ−Ｃｈｅｍｉｅ，Ｓｔｅｉｎｈｅｉｍ，Ｇｅｒｍａｎｙ）が激しく攪拌しながらゆっくりと加えられた。ＮａＨ２ＰＯ４・２Ｈ２Ｏ＋クエン酸（６６．３％：３３．７％の重量比で）からなるｐＨ５．０緩衝剤の１．５ｍｌが攪拌しながら２０ｇの分散液にゆっくりと加えられた。この緩衝剤の濃度は種々の実験で異なっていたが、ＮａＨ２ＰＯ４・２Ｈ２Ｏとクエン酸との間の重量比は一定であった。接着剤がプラスチック被覆紙の上に薄い層（ほぼ４０ｇ／ｍ２）で塗り付けられ、７０℃で乾燥された。０．１ｍｌの水が接着剤表面に滴として置かれた。試料はそれを乾燥から保護するためにプラスチックで覆われた。接着剤表面上のｐＨが１２０分後に平らなｐＨ電極により測定された。種々の組成Ａ−Ｆが試験され、純粋接着剤と比べてｐＨを種々の値に下げることが見出された。ＣＭＣの量及び緩衝剤の量は最終接着剤混合物の乾燥重量の％で与えられる。
【００４１】
2004510843.tif 000004
【００４２】
例３．二成分シリコーン接着剤システム（Ｗａｃｋｅｒ　Ｓｉｌｉｃｏｎ　４５５５４，Ｗａｃｋｅｒ−Ｃｈｅｍｉｅ　ＧｍｂＨ，Ｍｕｎｉｃｈ，Ｇｅｒｍａｎｙ）中の二成分ＡとＢがそれぞれ等部で混合された。微細に分割されたペクチン（例２と同じ）とＮａＨ２ＰＯ４・２Ｈ２Ｏ＋クエン酸（６０．７％：３９．３％の重量比で）からなるｐＨ４．５緩衝剤が、以下の表中に示された最終濃度を与える種々の量で、攪拌しながらゆっくりと加えられた。混合物はテフロン（登録商標）化された布の上に薄いほぼ１ｍｍ層で塗りつけられた。不織布材料が支持材料としてシリコーンの上に置かれ、試料はシリコーンを硬化する為に５分間１３０℃オーブン中に置かれた。硬化により、硬化されたシリコーンは皮膚に付着する軟らかい粘着性のゼラチン状接着剤を形成する。冷却後シリコーンは不織布支持材料と一緒にテフロン（登録商標）表面から剥がされた。湿らしたろ紙が硬化時にテフロン（登録商標）と接触していたシリコーン表面の側に置かれた。ろ紙は乾燥から保護するために覆われた。１時間後、ｐＨが平らなｐＨ電極により測定された。以下の表に示すように、種々の組成物が異なる大きさでｐＨを下げることが見出された。
【００４３】
2004510843.tif 000005
【００４４】
例４．Ｎａｔｉｏｎａｌ，Ｂｒｉｄｇｅｗａｔｅｒ，Ｎｅｗ　Ｊｅｒｓｅｙ，ＵＳＡからの軟らかい粘着性ホットメルト接着剤、Ｄｉｓｐｏｍｅｌｔ　７０−４６４７が１５０℃で溶融された。ペクチン（例２と同じ品質）とクエン酸／リン酸塩緩衝剤（例１と同じ緩衝剤）がそれぞれ加熱されたホットメルト接着剤に激しく攪拌しながらゆっくりと加えられた。種々の試料が加熱されたテフロン（登録商標）シート（１５０℃）に移動され、厚さ１ｍｍの均一層に塗り付けられた。繊維布からなる支持材料が上部に置かれ、接着剤層の上面に粘着させられた。繊維布の機能はそれが離れることなくテフロン（登録商標）表面から剥がすことを可能とするように試料を補強することであった。試料はそれらが凝結するように放置冷却された。冷却後、試料は繊維布と一緒にテフロン（登録商標）表面から剥がされた。凝結した接着剤は軟らかくて粘着性であり、皮膚に付着されることができた。湿らしたろ紙が試料の下側、すなわち硬化時にテフロン（登録商標）表面と接触していた試料の側、に置かれた。ろ紙が乾燥を防ぐために覆われた。１時間後、ｐＨが平らなｐＨ電極により測定された。
【００４５】
ペクチンが混合された幾つかの試料は上側の繊維布なしに調製された。これらの試料について測定が試料の上側でなされたことを除いて上述と同じ方法でｐＨが測定された。種々の試料が以下の表に示されるように異なる大きさでｐＨを下げることが見出された。
【００４６】
2004510843.tif 000006
【００４７】
ＰＨ９００　Ｓｋｉｎ　ｐＨ　メーター、Ｃｏｕｒａｇｅ＋Ｋｈａｚａｋａ，Ｃｏｌｏｇｎｅ，Ｇｅｒｍａｎｙが上述の実行例でのｐＨを測定するために用いられた。
【００４８】
実施された実験は皮膚と接着剤との間の接触表面のｐＨに影響を及ぼす良い可能性があることを証明する。実験はまた必要とされる添加物の量に影響を与える多くのパラメーターがあること（接着剤形式、緩衝剤形式、ヒドロゲル形式、接着剤、緩衝剤及びヒドロゲル間の割合、等）を示す。最適化によってたぶん採用される添加物の量を実質的に減らすことが可能であろう。
【図面の簡単な説明】
【図１】
図１はこの発明の一実施例による粘着膏薬の図を示す。
【図２】
図２はこの発明の別の実施例による傷手当用品の図を示す。
【図３】
図３は手当用品の皮膚への粘着力を決定するための方法を概略的に示す。
【図１】
2004510843.tif 000007
【図２】
2004510843.tif 000008
【図３】
2004510843.tif 000009
【国際公開パンフレット】
2004510843.tif 000010
2004510843.tif 000011
2004510843.tif 000012
2004510843.tif 000013
2004510843.tif 000014
2004510843.tif 000015
2004510843.tif 000016
2004510843.tif 000017
2004510843.tif 000018
2004510843.tif 000019
2004510843.tif 000020
2004510843.tif 000021
2004510843.tif 000022
2004510843.tif 000023
2004510843.tif 000024
2004510843.tif 000025
2004510843.tif 000026
2004510843.tif 000027
2004510843.tif 000028
2004510843.tif 000029
2004510843.tif 000030
2004510843.tif 000031
【国際公開パンフレット（コレクトバージョン）】
2004510843.tif 000032
【国際調査報告】
2004510843.tif 000033
2004510843.tif 000034